(57)【要約】 【課題】  物性がよく、且つ透明度が高く、且つ剛性が高い透明樹脂材料及びその製造方法を提供する。【解決手段】  透明樹脂材料は、ポリカーボネート樹脂と、無機材料からなる無機粒子とを有する。無機粒子の一次粒子、もしくは無機粒子の凝集体である二次凝集体がポリカーボネート樹脂に分散している。【選択図】  図１
2014162856.tif 000002
【特許請求の範囲】
【請求項１】
ポリカーボネート樹脂と、無機材料からなる無機粒子とを有するとともに、
前記無機粒子の一次粒子、もしくは前記無機粒子の凝集体である二次凝集体が前記ポリカーボネート樹脂に分散している透明樹脂材料。
【請求項２】
前記無機粒子の一次粒子の粒子径もしくは前記二次凝集体の凝集サイズは１０ｎｍ以上３５０ｎｍ以下である請求項１記載の透明樹脂材料。
【請求項３】
前記無機粒子の一次粒子径は、３ｎｍ以上１００ｎｍ以下である請求項１又は２に記載の透明樹脂材料。
【請求項４】
前記無機粒子は、シリカ、ジルコニア、チタニア、及びアルミナの中から選ばれる１種以上からなる請求項１〜３のいずれか１項に記載の透明樹脂材料。
【請求項５】
前記無機粒子の表面には、カップリング剤が結合している請求項１〜４のいずれか１項に記載の透明樹脂材料。
【請求項６】
前記透明樹脂材料を１００質量％であったときに、前記無機粒子の含有量は１質量％以上２０質量％以下である請求項１〜５のいずれか１項に記載の透明樹脂材料。
【請求項７】
ポリカーボネート樹脂と無機材料からなる無機粒子と相容化剤との混合物にせん断力を付与することにより、前記無機粒子の一次粒子、もしくは前記無機粒子の凝集体である二次凝集体を、前記ポリカーボネート樹脂に分散させて透明樹脂材料を得る透明樹脂材料の製造方法。
【請求項８】
前記無機粒子及び前記相容化剤からなる予備混合物を、前記ポリカーボネート樹脂に加えた状態で、前記せん断力を付与する請求項７記載の透明樹脂材料の製造方法。
【請求項９】
前記無機粒子は、シリカ、ジルコニア、チタニア、及びアルミナの中から選ばれる１種以上からなる請求項７又は８に記載の透明樹脂材料の製造方法。
【請求項１０】
前記無機粒子には、予め、カップリング処理がされている請求項７〜９のいずれか１項に記載の透明樹脂材料の製造方法。
【請求項１１】
前記相容化剤は、ポリメチルメタクリレートからなる請求項７〜１０のいずれか１項に記載の透明樹脂材料の製造方法。
【請求項１２】
前記混合物中の無機粒子の含有量に対する相容化剤の含有量の質量比は、０．１以上５０以下である請求項７〜１１のいずれか１項に記載の透明樹脂材料の製造方法。
【請求項１３】
透明樹脂材料の質量を１００質量％であったときに、前記無機粒子の質量は１質量％以上２０質量％以下である請求項７〜１２のいずれか１項に記載の透明樹脂材料の製造方法。
【請求項１４】
前記混合物にせん断力を付与するときには、前記混合物の温度が２００℃以上４００℃以下である請求項７〜１３のいずれか１項に記載の透明樹脂材料の製造方法。
【請求項１５】
前記混合物にせん断力を付与することにより、前記相容化剤の少なくとも一部を分解又は変性させる請求項７〜１４のいずれか１項に記載の透明樹脂材料の製造方法。
【請求項１６】
前記混合物にせん断力を付与することにより、前記無機粒子の一次粒子径もしくは前記二次凝集体の凝集サイズを１０ｎｍ以上３５０ｎｍ以下とする請求項７〜１５のいずれか１項に記載の透明樹脂材料の製造方法。
【請求項１７】
前記混合物にせん断力を付与するときには、前記混合物の温度は２８０℃以上３９０℃以下であり、スクリュー回転数は１５００ｒｐｍ以上２５００ｒｐｍ以下であり、混練時間は５秒間以上９０秒間以下である請求項７〜１６のいずれか１項に記載の透明樹脂材料の製造方法。
【発明の詳細な説明】
【技術分野】
【０００１】
本発明は、透明樹脂材料及びその製造方法に関する。
【背景技術】
【０００２】
車両用ガラス材料の代替品として、ポリカーボネート樹脂からなる透明樹脂材料が販売されている。樹脂材料は、一般の無機ガラスに比べて熱に対する線膨張係数が大きく、また曲げ剛性については無機ガラスに劣る。このため、一般の無機ガラスの物性に近い透明樹脂材料は未だ開発されていない。曲げ剛性を得るために樹脂成形品を十分な厚みにする必要がある。このため、樹脂成形品の膨張量が大きくなり、設計自由度が少ない。
【０００３】
そこで、従来より、透明樹脂材料に無機微粒子を混合させることにより成形品の物性を改良させる試みがなされている。
【０００４】
例えば、特許文献１には、ポリカーボネート樹脂に改質シリカ組成物を混合することが提案されている。改質シリカ組成物は、シリカ微粒子のシラノール基の疎水率、アルキル基の割合を調整し改質することで、樹脂材料の透明性及び剛性を改良している。しかし、改質シリカ組成物を添加したことによる物性の改良の程度が不十分である。
【０００５】
特許文献２には、シリカ材料とアクリル樹脂のプレポリマーとを混合し、重合させることで、透明樹脂材料を得ることが提案されている。シリカ材料は、シランカップリング剤とオルガノシラザンで表面処理が施されて、樹脂との親和性と凝集抑制が両立されている。しかし、ポリカーボネート樹脂とシリカ材料とを混合した場合の物性については示されていない。
【０００６】
特許文献３には、シリカ微粒子などのフィラーと、エラストマー又は樹脂を、スクリューで高せん断力を与えることにより、フィラーを分散させることが開示されている。しかし、ポリカーボネート樹脂を用いた場合の物性は示されていない。
【０００７】
特許文献４には、熱可塑性樹脂と溶剤と無機微粒子の混合物を調製し、力学的負荷を与え、その後溶剤を除去させることで、高アスペクト比の無機微粒子の着色と凝集を少なくすることが開示されている。しかし、無機微粒子のアスペクト比が高いため、成形品の一方向には線膨張係数を低減させることはできるが、他方向には逆に線膨張係数が高くなる可能性がある。また、成形品形状によっては、針状フィラーの向きが一方向に揃ってしまうと、成形品の透明度が低下する可能性がある。樹脂組成物を２ｗｔ％以上溶かす溶媒に対して力学的に解膠した無機微粒子を再度解膠させるとしている。しかし、一度凝集した微粒子を再解膠させるのは難しい。また、大量に溶剤を蒸発させることになるため、コスト、環境負荷に対して問題となる。
【０００８】
特許文献５には、ポリアクリル酸とポリカーボネートとをエステル結合してグラフト化した分散剤を、芳香族ポリカーボネート樹脂とシリカ充填剤とを混合させることが開示されている。分散剤の分子量は低いため、大量に添加するには不向きである。また、分散剤の分散度についての記載はない。
【先行技術文献】
【特許文献】
【０００９】
【特許文献１】特開２００３−２０１１１４号公報
【特許文献２】特開２０１１−２１３５１４号公報
【特許文献３】特開２００８−２６６５７７号公報
【特許文献４】特開２００７−２３８７５９号公報
【特許文献５】特開２００６−１６０８７９号公報
【発明の概要】
【発明が解決しようとする課題】
【００１０】
発明者は、ポリカーボネート樹脂を用いて、透明度が高く、線膨張係数が低く、且つ剛性の高い透明樹脂材料を開発した。
【００１１】
本発明はかかる事情に鑑みてなされたものであり、透明度が高く、線膨張係数を低く、且つ剛性を高くした透明樹脂材料及びその製造方法を提供することを課題とする。
【課題を解決するための手段】
【００１２】
本発明の透明樹脂材料は、ポリカーボネート樹脂と、無機材料からなる無機粒子とを有するとともに、前記無機粒子の一次粒子、もしくは前記無機粒子の凝集体である二次凝集体が前記ポリカーボネート樹脂に分散していることを特徴とする。
【００１３】
本発明の透明樹脂材料の製造方法は、ポリカーボネート樹脂と無機材料からなる無機粒子と相容化剤との混合物にせん断力を付与することにより、前記無機粒子の一次粒子、もしくは前記無機粒子の凝集体である二次凝集体を、前記ポリカーボネート樹脂に分散させて透明樹脂材料を得ることを特徴とする。
【発明の効果】
【００１４】
本発明の透明樹脂材料では、無機粒子の一次粒子、もしくは無機粒子の凝集体である二次凝集体がポリカーボネート樹脂の中に分散している。このため、本発明の透明樹脂材料は、透明度が高く、線膨張係数が低く、且つ剛性が高い。
【図面の簡単な説明】
【００１５】
【図１】実施例１の樹脂材料のＴＥＭ写真であり、右図は左図の拡大ＴＥＭ写真である。
【図２】比較例２の樹脂材料のＴＥＭ写真であり、右図は左図の拡大ＴＥＭ写真である。
【図３】実施例１及び比較例２の樹脂材料の１Ｈ  ＮＭＲスペクトルを示す図である。
【発明を実施するための形態】
【００１６】
本発明の透明樹脂材料及びその製造方法について詳細に説明する。
【００１７】
（透明樹脂材料）
本発明の透明樹脂材料は、ポリカーボネート樹脂と、無機材料からなる無機粒子とよりなる。無機粒子は、ポリカーボネート樹脂の中で、一次粒子或いは二次凝集体を形成しても良く、微細に分散している。無機粒子の一次粒子の粒子径及び二次凝集体の凝集サイズは小さい。このため、透明樹脂材料を通過する光を散乱させにくく、ポリカーボネート樹脂の高い透明度を損なわない。また、無機粒子の一次粒子及び二次凝集体がポリカーボネート樹脂に分散することで、透明樹脂材料の線膨張係数を低くする。
【００１８】
また、ポリカーボネート樹脂は、元来、透明度が高く、軽量で、しかも耐衝撃性の高い樹脂材料である。このような高い透明性及び剛性をもつポリカーボネート樹脂に、無機粒子の一次粒子及び二次凝集体を分散させることで、ポリカーボネート樹脂の剛性がさらに改良される。このため、透明度が高く、且つ剛性の優れた透明樹脂材料を得ることができる。
【００１９】
無機粒子は、凝集しやすい性質をもつため、表面処理により凝集を抑制させることができる。ポリカーボネート樹脂の中で、無機材料からなる一次粒子が二次凝集体を形成した状態で微細に分散している。無機粒子の二次凝集体をポリカーボネート樹脂に微細に分散させるためには、後述の相容化剤の下で高いせん断力を付与するとよい。相容化剤は、透明樹脂材料の中でせん断力を受けて、少なくともその一部が分解される。
【００２０】
ポリカーボネート樹脂に分散した無機粒子の一次粒子の粒子径もしくは二次凝集体の凝集サイズは１０ｎｍ以上３５０ｎｍ以下であることが好ましい。透明樹脂材料では、無機粒子の一次粒子又は二次凝集体が、ポリカーボネート樹脂の中で微細に分散している。ここで、ポリカーボネート樹脂の中において、無機粒子のすべてが二次凝集体を形成している場合と、無機粒子が一次粒子のままで存在しているものと二次凝集体を形成しているものが混在している場合がある。前者の場合には、「無機粒子の一次粒子の粒子径もしくは二次凝集体の凝集サイズ」は、二次凝集体の凝集サイズの平均値をいう。後者の場合には、一次粒子のままで存在している該一次粒子の粒子径と二次凝集体の凝集サイズの平均値をいう。無機粒子の一次粒子の粒子径もしくは二次凝集体の凝集サイズが１０ｎｍ以上３５０ｎｍ以下である場合には、透明樹脂材料に入射された光が散乱しにくく、透明樹脂材料の透明性が高くなる。無機粒子の一次粒子の粒子径もしくは二次凝集体の凝集サイズが１０ｎｍ未満の場合には、二次凝集体が微小すぎて、このようなサイズになるまでに多大なせん断力が必要とされ、製造コストがかかるおそれがある。無機粒子の一次粒子の粒子径もしくは二次凝集体の凝集サイズが３５０ｎｍを超える場合には、透明樹脂材料に入射された光が、透明樹脂材料の中の二次凝集体によって散乱するおそれがあり、透明樹脂材料の透明度が低下するおそれがある。
【００２１】
無機粒子の一次粒子の粒子径もしくは二次凝集体の凝集サイズの上限は、３００ｎｍ、更に２００ｎｍであることが望ましく、無機粒子の一次粒子の粒子径もしくは二次凝集体の凝集サイズの下限は、１５ｎｍ、更に２０ｎｍであることが望ましい。この場合には、透明樹脂材料の製造コストを抑えつつ、透明度を高くすることができる。無機粒子の一次粒子の粒子径及び二次凝集体の凝集サイズは、例えば、透明樹脂材料のＴＥＭ（透過型電子顕微鏡）観察により測定することができる。
【００２２】
無機粒子の一次粒子径は、３ｎｍ以上１００ｎｍ以下であることが好ましい。ここで、「無機粒子の一次粒子径」は、ポリカーボネート樹脂の中でとる分散形態にかかわらず、無機粒子の一次粒子の平均粒径をいう。即ち、ポリカーボネート樹脂の中で一次粒子のまま存在している該一次粒子、及び、二次凝集体を構成している一次粒子の平均粒径をいう。この範囲の一次粒子径をもつ無機粒子は、二次凝集体を形成したときに、光の散乱を低減させ、透明樹脂材料の透明度を高くすることができる。無機粒子の一次粒子径が３ｎｍ未満の場合には、無機粒子が過小で、取り扱いにくくなるおそれがある。無機粒子の一次粒子径が１００ｎｍを超える場合には、二次凝集体を形成したときに、光を散乱させ易くなり、透明樹脂材料の透明性を低下させるおそれがある。
【００２３】
更に、無機粒子の一次粒子径の上限は、８０ｎｍであり、下限は３ｎｍとすることが望ましい。無機粒子の一次粒子径は、光散乱及びＳＥＭ（走査型電子顕微鏡）観察により測定される。
【００２４】
前記無機粒子は、シリカ、ジルコニア、チタニア、及びアルミナの中から選ばれる１種以上からなることが好ましく、中でもシリカからなることが望ましい。透明樹脂材料の物性を効果的に改良することができるからである。
【００２５】
無機粒子には、表面処理剤が結合されていることが好ましい。表面処理剤は、無機粒子の表面と、ポリカーボネート樹脂との相容性及び／又は接着性を高くする処理剤であるとよい。無機粒子の二次凝集体が、ポリカーボネート樹脂に微細に分散しやすくなり、透明樹脂材料の物性及び透明度を高くすることができる。ポリカーボネート樹脂との相容性及び／又は接着性を高くする表面処理剤は、カップリング剤などが挙げられる。中でも、カップリング剤が好ましい。
【００２６】
無機粒子には、カップリング剤が結合していることが好ましい。カップリング剤は、無機粒子とポリカーボネート樹脂との接着性を向上させる仲介役として働く。このため、無機粒子の二次凝集体とポリカーボネート樹脂との接着性が高まり、ポリカーボネート樹脂の線膨張係数を低くし、剛性を高めることができる。
【００２７】
カップリング剤としては、例えば、シランカップリング剤が挙げられる。シランカップリング剤は、有機物とケイ素から構成される化合物で、分子中に親水性の高い反応基と、疎水性の高い反応基を持つ。シランカップリング剤は、親水性が高い無機粒子と、疎水性の高いポリカーボネート樹脂との間の接着性を向上させる仲介役となる。無機粒子表面にシランカップリング剤を結合させることにより、透明樹脂材料の物性が更に優れる。
【００２８】
シランカップリング剤は、一般的には、ＹＳｉ（ＯＲ１）３−ｎＲ２n・・・式（１）で表される。式（１）中、Ｓｉはケイ素、Ｙは反応性官能基、ＯＲ１は加水分解性基である。Ｙは、例えば、アミノ基、エポキシ基、メタクリル基、ビニル基、メルカプト基、アクリル基などの、有機材料と結合し得る反応基である。ＯＲ１は、メトキシ基、エトキシ基、アセチルオキシ基などの、加水分解し得る反応基である。Ｒ２は、メチル基、エチル基などの疎水基である。ｎは、０以上２以下の整数である。
【００２９】
シランカップリング剤としては、例えば、フェニルシランカップリング剤などを用いることが好ましい。フェニルシランカップリング剤は、例えば、フェニルトリメトキシシラン、フェニルトリエトキシシランなどをあげることができる。
【００３０】
ポリカーボネート樹脂は、透明な樹脂材料である。ポリカーボネート樹脂は、特に限定されず、例えば、市販のものを用いることができる。例えば、芳香族ポリカーボネート樹脂、ポリオルガノシロキサン含有芳香族ポリカーボネート樹脂、脂肪族ポリカーボネート樹脂、脂環式ポリカーボネート樹脂などが挙げられる。上記のなかでも、芳香族ポリカーボネート樹脂が望ましい。
【００３１】
透明樹脂材料を１００質量％であったときに、無機粒子の含有量は１質量％以上２０質量％以下であることが好ましく、さらには、無機粒子の含有量は２質量％以上１５質量％以下であることが好ましい。この場合には、透明樹脂材料の物性を効果的に改良することができる。無機粒子の含有量が１質量％未満では、透明樹脂材料の物性の改良の程度が低くなるおそれがある。無機粒子の含有量が２０質量％を超える場合には、無機粒子が比較的大きな二次凝集体を形成しやすく、透明樹脂材料の透明性を低下させるおそれがある。
【００３２】
透明樹脂材料を１００質量％であったときに、ポリカーボネート樹脂の含有量は８０質量％以上９９質量％以下であることが好ましい。この場合には、ポリカーボネート樹脂の良好な物性を生かしつつ、無機粒子により良好にポリカーボネート樹脂を改質させることができる。
【００３３】
透明樹脂材料には、ポリカーボネート樹脂と無機粒子の他に、後述の相容化剤の分解物又は変性物が存在していてもよい。更に、紫外線吸収剤、耐候剤などの添加剤が含まれていても良い。
【００３４】
（透明樹脂材料の製造方法）
本発明の透明樹脂材料の製造方法では、ポリカーボネート樹脂と、無機粒子と、相容化剤との混合物にせん断力を付与している。無機粒子とポリカーボネート樹脂は、元来、互いに相容化しにくい材料であり、無機粒子は凝集して二次凝集体を形成する傾向にある。そのため、相容化剤をポリカーボネート樹脂と無機粒子に添加した状態でこれらにせん断力を付与することで、相容化剤の仲介によって無機粒子の一次粒子、若しくは無機粒子の凝集体である二次凝集体をポリカーボネート樹脂に微細に分散させることができる。無機粒子の一次粒子若しくは二次凝集体は、ポリカーボネート樹脂の中で微細に分散することで、透明樹脂材料に入射した光を散乱させにくくなる。また、透明樹脂材料の線膨張係数を低くし、且つ剛性を高くする。よって、透明度が高く、物性に優れた透明樹脂材料を得ることができる。
【００３５】
ポリカーボネート樹脂、無機粒子、及び必要に応じて添加される表面処理剤、並びに相容化剤からなる混合物に付与されるせん断力は、ポリカーボネート樹脂の中で無機粒子が微細に分散する程度とするとよい。
【００３６】
前記混合物にせん断力を付与することにより、相容化剤の少なくとも一部を分解又は変性させることが好ましい。更には、相容化剤の少なくとも一部を分解又は変性させて、透明樹脂材料を透明にすることができる程度とすることが望ましい。例えば、このような大きさのせん断力の条件は、例えばせん断成形加工装置（スクリュー直径φ２．７７５ｃｍ）（ニイガタマシンテクノ製、ＮＨＳＳ２−２８）を用いた場合、スクリュー回転速度が１５００ｒｐｍ以上３０００ｒｐｍ以下であり、処理時間５秒以上１２０秒以下であることがよい。
【００３７】
混合物にせん断力が付与されるときの条件は、せん断部設定温度が２００℃以上３００℃以下であることがよく、更には２３０℃以上２５０℃以下であることが好ましい。せん断部設定温度は、上記の全自動小型高せん断成形加工装置において、混練部の設定温度をいう。
【００３８】
また、混合物にせん断力を付与するときには、混合物の温度が２００℃以上４００℃以下であることが好ましい。この場合には、ポリカーボネート樹脂における無機粒子の分散性が高く、しかも相容化剤の少なくとも一部を分解させて、透明度の高い透明樹脂材料を製造することができる。
【００３９】
例えば上記のせん断成形加工装置を用いて混合物にせん断力を付与するときには、混練時の混合物の温度は２８０℃以上３９０℃以下であり、スクリュー回転数は１５００ｒｐｍ以上２５００ｒｐｍ以下であり、混練時間は５秒間以上９０秒間以下であることが好ましい。混練時の混合物の温度は、上記のせん断成形加工装置において、混練部において混練されている混合物の温度をいう。上記せん断成形加工装置としては、例えば、全自動小型高せん断成形加工装置（ニイガタマシンテクノ製、ＮＨＳＳ２−２８）を用いるとよい。
【００４０】
混合物にせん断力を付与することにより、無機粒子の一次粒子の粒子径もしくは二次凝集体の凝集サイズを１０ｎｍ以上３５０ｎｍ以下とすることが好ましい。この場合には、透明度の高い透明樹脂材料を得ることができる。
【００４１】
無機粒子は、シリカ、ジルコニア、チタニア、及びアルミナの中から選ばれる１種以上からなることが好ましい。無機粒子には、予め、表面処理が施されることが好ましい。無機粒子とポリカーボネート樹脂との相容性及び／又は接着性を高めることができ、ポリカーボネート樹脂に無機粒子を微細に分散させることができ、また、ポリカーボネート樹脂の物性を改質させることができる。
【００４２】
無機粒子の表面処理は、カップリング剤を用いる処理であることがよい。この場合には、無機粒子とポリカーボネート樹脂との接着性を高めることができ、ポリカーボネート樹脂の物性を効果的に改質することができる。カップリング剤の中でも、シランカップリング剤がよい。シランカップリング剤としては、例えば、フェニルシランカップリング剤が挙げられる。
【００４３】
せん断力が付与される無機粒子の一次粒子径は、３ｎｍ以上１００ｎｍ以下であることが好ましい。この場合には、透明性の高い透明樹脂材料を製造することができる。
【００４４】
相容化剤は、無機粒子とポリカーボネート樹脂との相容性を高める働きをする。相容化剤は、ＰＭＭＡ（ポリメチルメタクリレート）、メタクリル酸メチル単位を有する共重合体等のアクリル系樹脂などを用いることがよい。
【００４５】
ポリカーボネート樹脂は、無機粒子及び相容化剤とともにせん断力が付与される。
【００４６】
せん断力が付与される無機粒子の質量に対する相容化剤の質量の比は、０．１以上５０以下であることが好ましい。また、せん断力が付与されるポリカーボネート樹脂の質量に対する相容化剤の質量の比は、５以上３０以下であることが好ましい。この場合には、相容化剤の仲介によって無機粒子がポリカーボネート樹脂に相容しやすくなり、無機粒子の二次凝集体をポリカーボネート樹脂中に微細に分散させることができる。
【００４７】
透明樹脂材料の質量を１００質量％であったときに、無機粒子の質量は１質量％以上２０質量％以下であることが好ましく、さらには、無機粒子の質量は２質量％以上１５質量％以下であることが好ましい。この場合には、ポリカーボネート樹脂に無機粒子を均一に微細に分散させることができ、優れた物性の透明樹脂材料を得ることができる。
【００４８】
本発明の透明樹脂材料の製造方法において、無機粒子と相容化剤とポリカーボネート樹脂とを別々に混練機に添加してせん断力を付与しても良い。
【００４９】
または、無機粒子及び相容化剤からなる予備混合物を、ポリカーボネート樹脂に加えた状態で、せん断力を付与することが好ましい。予め無機粒子及び相容化剤からなる予備混合物を調製しておき、調製した予備混合物をポリカーボネート樹脂に加えた状態で、これらにせん断力を付与することで、本来相容しにくい無機粒子及びポリカーボネート樹脂を、相容化剤の仲介によって更に均一に微細に分散させることができる。
【００５０】
無機粒子と相容化剤とを混合してなる予備混合物を得るために、無機粒子と相容化剤にせん断力を付与するとよい。付与されるせん断力は、相容化剤を分解させない程度の小さい力であるとよい。相容化剤が分解すると、無機粒子とともにポリカーボネート樹脂に混合した時に、無機粒子とポリカーボネート樹脂との相容性を高めることができないおそれがあるからである。予備混合物を得るために付与されるせん断力の程度は、例えば、同方向回転２軸混練押出機（スクリュー直径φ２５ｍｍ、シリンダー直径（Ｄ）に対するシリンダー軸方向長さ（Ｌ）の比（Ｌ／Ｄ）は４１）を用いた場合、５０ｒｐｍ以上５００ｒｐｍ以下であることがよい。混練時の予備混合物の温度は２００℃以上２５０℃以下であることがよい。上記の同方向回転２軸混練押出機としては、パーカーコーポレーション株式会社製のものを用いることができる。
【００５１】
予備混合物は、無機粒子と相容化剤のみで構成されているとよい。予備混合物をポリカーボネート樹脂に混合させた時に、無機粒子の分散性がよくなるからである。
【００５２】
予備混合物中の無機粒子の質量に対する相容化剤の質量の比は、０．１以上５０以下であることが好ましい。この場合には、予備混合物をポリカーボネート樹脂に混合した時に、無機粒子がポリカーボネート樹脂に微細に分散することができる。予備混合物は、無機粒子と相容化剤とから構成されているが、ポリカーボネート樹脂の一部を含んでいてもよい。予備混合物の中での無機粒子の質量比は、透明樹脂材料の中の無機粒子の質量比よりも高く、また、予備混合物の中でのポリカーボネート樹脂の質量比は、透明樹脂材料の中でのポリカーボネート樹脂の質量比率よりも低くする。
【００５３】
本発明の透明樹脂材料は、押出成形、射出成形などの公知の成形法により成形される。
【００５４】
本発明の透明樹脂材料は、例えば、フロントガラス、サンルーフ、三角窓、バックドアガラス、リヤサイドガラスなどの車両用ガラスの他、電化製品の筐体などに用いられる。
【実施例】
【００５５】
本発明の実施例及び比較例に係る樹脂材料を製造した。
【００５６】
（実施例１）
まず、ポリカーボネート樹脂（ＰＣ、帝人化成株式会社製、１２５０Ｙ）と、相容化剤としてのＰＭＭＡ（ポリメチルメタクリレート；チーメイ製、ＣＭ−２０５）と、無機粒子としての表面処理ナノシリカ粒子（アドマテックス株式会社製、ＹＡ０１０Ｃ−ＳＰ３）とを準備した。表面処理ナノシリカ粒子は、シリカ（ＳｉＯ２）をフェニルシランカップリング剤により表面処理を施してなる。表面処理ナノシリカ粒子の一次粒子径は、１０ｎｍである。ポリカーボネート樹脂及びＰＭＭＡは、ペレット状を呈している。ポリカーボネート樹脂は１２０℃で１０時間乾燥させた。ＰＭＭＡは７０℃で１０時間乾燥させた。
【００５７】
同方向回転２軸混練押出機（パーカーコーポレーション株式会社製、スクリュー直径φ２５ｍｍ、シリンダー直径（Ｄ）に対するシリンダー軸方向長さ（Ｌ）の比（Ｌ／Ｄ）は４１）を用いて、ＰＭＭＡと表面処理ナノシリカ粒子を混合して、予備混合物を得た。予備混合物中のＰＭＭＡと表面処理ナノシリカ粒子の混合質量比は８：２であった。ＰＭＭＡは、ホッパからシリンダー内の混合部に供給した。ナノシリカ粒子は、シリンダー中間部から混練部に供給した。シリンダー内の混練時の予備混合物の温度は２２０℃に設定した。スクリュー回転数は２００ｒｐｍであった。混練部の先端に設けた押出口から、ストランドを得て、ペレタライザーにより粉砕し、予備混合物からなるペレットを得た。
【００５８】
全自動小型高せん断成形加工装置（ニイガタマシンテクノ製、ＮＨＳＳ２−２８）を用いて、予備混合物からなるペレットと、ペレット状のポリカーボネート樹脂とからなる混合物を混練し、厚さ２ｍｍの薄板を成形した。予備混合物とポリカーボネート樹脂との混合質量比は、１０：９０であった。高せん断部設定温度は２３５〜２５０℃であった。混練時の混合物の温度は２８０〜３９０℃であった。スクリュー回転数は２０００ｒｐｍであった。混練時間は６０秒間であった。得られた樹脂材料中での無機粒子の含有量は２．２質量％であった。樹脂材料からなる薄板は、普通のガラスと同程度に透明で、薄板を通して向こう側が鮮明に見えた。
【００５９】
（実施例２）
まず、実施例１と同様の表面処理ナノシリカ粒子を準備した。同方向回転２軸混練押出機（パーカーコーポレーション株式会社製、スクリュー直径φ２５ｍｍ、シリンダー直径（Ｄ）に対するシリンダー軸方向長さ（Ｌ）の比（Ｌ／Ｄ）は４１）を用いて、ＰＭＭＡと表面処理ナノシリカ粒子を混合して、予備混合物を得た。予備混合物中のＰＭＭＡと表面処理ナノシリカ粒子の混合質量比は７：３であった。ＰＭＭＡは、ホッパからシリンダー内の予備混合物に供給した。表面処理ナノシリカ粒子は、シリンダー中間部から混練部に供給した。シリンダー内の混練時の予備混合物の温度は２２０℃に設定した。スクリュー回転数は２００ｒｐｍであった。混練部の先端に設けた押出口から、ストランドを得て、ペレタライザーにより粉砕し、予備混合物からなるペレットを得た。
【００６０】
全自動小型高せん断成形加工装置（ニイガタマシンテクノ製、ＮＨＳＳ２−２８）を用いて、予備混合物からなるペレットと、ペレット状のポリカーボネート樹脂とからなる混合物を混練し、厚さ２ｍｍの薄板を成形した。予備混合物とポリカーボネート樹脂との混合質量比は、１３．３：８６．７であった。高せん断部設定温度は２３０〜２５０℃であった。混練時の混合物の温度は２８０〜３９０℃であった。スクリュー回転数は２５００ｒｐｍであった。混練時間は９０秒間であった。得られた樹脂材料中での無機粒子の含有量は４．４質量％であった。樹脂材料からなる薄板は、普通のガラスと同程度に透明で、薄板を通して向こう側が鮮明に見えた。
【００６１】
（比較例１）
実施例１のポリカーボネート樹脂（帝人化成株式会社製、１２５０Ｙ）を単独で用いた以外は、実施例１と同様にして、全自動小型高せん断成形加工装置（ニイガタマシンテクノ製、ＮＨＳＳ２−２８）を用いて、厚さ２ｍｍの薄板を成形した。比較例１の薄板は、向こう側が見え、透明であった。
【００６２】
（比較例２）
全自動小型高せん断成形加工装置（ニイガタマシンテクノ製、ＮＨＳＳ２−２８）を用いた際の、混練時のスクリュー回転数を２００ｒｐｍとする以外は、実施例１と同様にして、樹脂材料からなる薄板を製造した。混練時の混合物の温度は２４０〜２６０℃であった。製造された比較例２の薄板は、向こう側が見えず、不透明であった。
【００６３】
（比較例３）
全自動小型高せん断成形加工装置（ニイガタマシンテクノ製、ＮＨＳＳ２−２８）を用いた際の、混練時のスクリュー回転数を２００ｒｐｍとする以外は、実施例２と同様にして、樹脂材料からなる薄板を製造した。混練時の混合物の温度は２４０〜２６０℃であった。製造された比較例３の薄板は、向こう側が見えず、不透明であった。
【００６４】
（ＴＥＭ観察）
実施例１及び比較例２の樹脂材料についてのＴＥＭ観察の結果を図１及び図２に示す。図１及び図２の左図は低倍率のＴＥＭ観察写真、図１及び図２の右図は高倍率のＴＥＭ観察写真である。
【００６５】
図１に示すように、実施例１の樹脂材料では、表面処理ナノシリカ粒子の二次凝集体が、ポリカーボネート樹脂の中で、微細に均一に分散していた。表面処理ナノシリカ粒子の多くは、凝集して二次凝集体を形成していた。二次凝集体は、凝集サイズが１００ｎｍの球形状を呈していた。相容化剤として添加したＰＭＭＡは、存在しなくなっていた。このことは、後述の核磁気共鳴法（ＮＭＲ）によって確認された。これは、高せん断力の付与及び高温混練（２８０〜３９０℃）により、ＰＭＭＡが変性又は分解したためであると考えられる。実施例１の樹脂材料が透明なのは、表面処理ナノシリカ粒子の一次粒子はもちろん、表面処理ナノシリカ粒子の二次凝集体の凝集サイズが光の波長（約３８０〜７５０ｎｍ）よりも小さく、また、樹脂材料中にＰＭＭＡが存在しなくなったためであると考えられる。
【００６６】
図２に示すように、比較例２の樹脂材料では、表面処理ナノシリカ粒子の二次凝集体が、ポリカーボネート樹脂中において、大きな凝集体として存在していた。また、表面処理ナノシリカ二次凝集体の周囲には、ＰＭＭＡが存在していた。このことは、核磁気共鳴法により確認された。表面処理ナノシリカ粒子の二次凝集体及びそれを囲むＰＭＭＡの凝集サイズは可視光の波長以上に大きく、長さが約４００〜１０００ｎｍの帯状を呈していた。比較例２が不透明なのは、ポリカーボネート樹脂中に大きな表面処理ナノシリカ粒子の二次凝集体及びそれを囲むＰＭＭＡが存在したことにより、光が散乱され、透過光が減少したことに由来すると考えられる。
【００６７】
（ＮＭＲ測定）
実施例１及び比較例２で得られた樹脂材料について、ＰＭＭＡの存在を明らかにするために、１Ｈ＿ＮＭＲスペクトルを測定した。ＮＭＲスペクトルの測定では、ＣＤＣｌ３を溶媒とし、５００ＭＨｚのＮＭＲ（核磁気共鳴装置、日本電子製、ＪＮＭ−ＬＡ５００）を用いた。ＮＭＲスペクトルの測定結果を図３に示す。
【００６８】
図３に示したように、実施例１及び比較例２のいずれも、ポリカーボネート（ＰＣ）由来のピークが認められた。そして、高せん断を印加した実施例１の樹脂材料のスペクトルには、ＰＭＭＡ由来のピーク3.60ppm（−ＯＣＨ３）及び1.04ppmと0.88ppm（−ＣＨ３）は認められなかった。一方、低せん断を印加した比較例２の樹脂材料のスペクトルには、ＰＭＭＡ由来のピーク3.60ppm（−ＯＣＨ３）及び1.04ppmと0.88ppm（−ＣＨ３）が認められた。これらの結果より、実施例１では高せん断の溶融混練中にＰＭＭＡが分解又は変性したと考えられた。
【００６９】
（線膨張係数測定）
実施例１、実施例２及び比較例１で得られた透明な樹脂材料について、−５０〜５０℃における線膨張係数を測定した。この線膨張係数は、粘弾性測定装置（アイティー計測制御社製「ＤＶＡ−２２０」）を用いて、ＪＩＳ  Ｋ７２４４−４に記載の動的機械特性の試験方法に準拠して測定した。測定条件は、引張モード、−１００〜２００℃の温度範囲で、昇温速度５℃／分、周波数１０Ｈｚ、歪０．０５％であった。本条件で測定された温度変化に対する薄板の伸びを線膨張係数とした。線膨張係数の測定結果を表１に示す。
【００７０】
表面処理ナノシリカ粒子の添加により、線膨張係数を低く抑制することが可能であり、表面処理ナノシリカ粒子の添加量が多い程、線膨張係数が下がることがわかった。
【００７１】
（貯蔵弾性率測定）
実施例１，実施例２及び比較例１で得られた透明な樹脂材料について、２３℃での貯蔵弾性率を測定した。貯蔵弾性率は、粘弾性測定装置（アイティー計測制御社製「ＤＶＡ−２２０」）を用いて、ＪＩＳＫ７２４４−４に記載の動的機械特性の試験方法に準拠して測定した。測定条件は、引張モード、―１００〜２００℃の温度範囲で、昇温速度５℃／分、周波数１０Ｈｚ、歪０．０５％であった。貯蔵弾性率を表１に示す。
【００７２】
表面処理ナノシリカ粒子の添加により、樹脂材料の貯蔵弾性率が向上した。表面処理ナノシリカ粒子の添加量が多い程、貯蔵弾性率が向上することがわかった。
【００７３】
これらの結果を表２にまとめる。表２において、透明性は、薄板の透明性の評価結果である。目視で薄板の向こう側が見えた場合を○、目視で薄板の向こう側が見えなかった場合を×であった。
【００７４】
表２において、物性は、上記の線膨張係数と貯蔵弾性率の測定結果を基にして判断した評価結果である。比較例２，３の樹脂材料は、不透明であるため、物性を評価しなかった。表２の物性は、各薄板についての相対評価であり、線膨張係数が小さく且つ貯蔵弾性率が大きい場合を○、線膨張係数が大きく且つ貯蔵弾性質が小さい場合を×とした。
【００７５】
表２において、総合評価は、上記の各種評価結果を基にした相対評価であり、透明性が高く且つ物性がよい場合は○、それ以外の場合は×とした。
【００７６】
以上より、無機粒子の一次粒子もしくは二次凝集体がナノメータ（ｎｍ）単位で微分散した結果、透明性が高く、物性（線膨張係数及び剛性）が優れた材料となることがわかった。
【００７７】
【表１】
2014162856.tif 000003
【００７８】
【表２】
2014162856.tif 000004
【図３】
2014162856.tif 000005
【図１】
2014162856.tif 000006
【図２】
2014162856.tif 000007